一般家屋や店舗などの建物のフローリング床及びドア等の木質建材並びにテーブル及び椅子等の木質家具材で使用された中古木質材のリニューアル再生処理において、これまでの使用状況による傷み具合に応じて、A:養生、B:塗装剥離、C:シミカビ抜き、D:キズ補修、E:凹み穴埋め、F:着色のA~Fの6段階のプロセス工程を最適な材料と方法によって選択的に順次経て実施することにより、中古木質材を基材として交換せずに再生処理し、さらに最終処理工程Gとして使用目的にあった表面コーティング処理をすることによって、より長期間再使用することを可能とするリニューアル工法レストア工法。一般家屋や店舗などの建物で使用された中古フローリング材の再生処理におけるA工程の養生方法として、アルミテープを使用して、補修部分の周囲及びフローリングの継ぎ目である実さねにマスキング養生することで、補修部分以外及びフローリング内部に対する塗装剥離剤の浸み込み等の再生処理の悪影響を防止することを特徴とするリニューアル工法。請求項1又は請求項2の工程で実現できるリニューアル工法において、ジクロロメタンを含有する中性タイプの剥離剤を使用して、フローリング表面のウレタン塗装を除去するB工程の剥離技術を特徴とするリニューアル工法。請求項1又は請求項2の工程で実現できるリニューアル工法において、弱アルカリ性界面活性剤、フッ化水素及び過酸化水素を主成分とする3種類の専用薬剤溶液を使用して、塗装の下層にある木部のアクシミやカビを除去するC工程の脱汚技術を特徴とするリニューアル工法。請求項1又は請求項2の工程で実現できるリニューアル工法において、植物性のカルナバ蝋を主成分とした補修剤を使用してキズを補修し木目を再現するD工程の補修技術を特徴とするリニューアル工法。請求項1又は請求項2の工程で実現できるリニューアル工法において、無数にある凹みはポリウレタン樹脂塗料を穴埋め剤として処理するE工程の補修技術を特徴とするリニューアル工法。請求項1又は請求項2の工程で実現できるリニューアル工法において、調合したアルコール系着色剤をメタノールで希釈調合した着色剤で木部に着色するF工程の着色技術を特徴とする補修技術を特徴とするリニューアル工法。請求項1又は請求項2の工程で実現できるリニューアル工法の最終処理工程Gの表面コーティング処理において、使用目的に合わせてシリコン及び/又はUV照射硬化アクリル及び/又はアクリルウレタン及び/又は水性ウレタン樹脂をコーティング剤とした処理を選択して実施することにより、長期間再使用することを可能とするリニューアル工法。住まいという最も身近な居住環境をきれいに管理しながらより長期間居住するためには、一定期間使用されたフローリング等の木質材をリニューアル処理して再生し、さらに、特殊なコーティング処理によって機能強化を図ることが必要と考えられる。この再生コーティング処理による保護強化という業務分野の命題に対し、より適した材料や方法を研究開発して、施工後の仕上がりレベルを高めていくことが基本的な課題である。本リニューアル工法によって解決しようとする課題を、フローリングを対象例としてより具体的に説明する。従来、長年の使用によってフローリングが老朽化した場合には、少なくとも部屋毎に貼り替える、場合によってはフロアーや家屋内全体を貼り替えることが多い。この貼り替え工事は、実施期間が比較的に長くなり、剥がす際には騒音がでる。また場所によっては建物の躯体となる柱にダメージを与えることもある。さらに社会的な環境問題として考えると、多くの廃材が発生するため、悪質業者であれば不法投棄などの廃棄物処理の問題につながっていく。さらに、新規のフローリングであっても、使用する条件によって、改善が要望される事項は多い。一般的に、フローリングについて最も多く指摘される問題点としては、通常のフローリングは滑りやすい点である。特に小さい子供やご年配のいる家庭の住宅では、転倒を防止するための安全対策が問題視されている。ペットを屋内で飼っている場合にも、ペットが滑って脱臼する事例も発生している。滑りやすいことは、ペットにとっても飼い主にとってもストレスの原因であり、ツヤはあっても滑りにくいフローリングが求められている。フローリングの劣化には様々なケースがある。例えば、従来多く用いられてきたフローリング表面のウレタン塗装は水分に弱いため、結露する窓の周辺やキッチンのシンク周りは注意が必要となる。内部にまで水分や汚れが浸透しカビが発生してしまうと、問題は深刻になる。上記のような一定期間使用された住宅や建物のフローリング等の木質建材の一部を基材として交換せずに再生して再利用するための手段である本リニューアル工法によれぱ、これまでの使用によって発生したキズ、剥離、シミ等の傷みを、A:養生、B:塗装剥離、C:シミカビ抜き、D:キズ補修、E:凹み穴埋め、F:着色のA~Fの6段階のリニューアルプロセスを選択的に順次経て再生処理することで、新品の木質素材と同等の外観を持つ建材として再使用することが可能となる。ここで、本特許のリニューアル工法レストア工法についての詳細を明確にするために、木製フローリングのリニューアルを実施した前後の施工実施細部の断面拡大イメージ図を図1に示した。通常のフローリングは、図1-aに示すように、1:基材の上に2:天板と呼ばれる木面のきれいな化粧板が貼られた二層構造となっている。そして、その上に表面保護のためのウレタン塗装が実施されてきた。しかし、長期間の使用によって、4:キズや5:凹み、穴などがウレタン塗装を通して発生し、さらにそのキズや穴から汚れが浸透して3:シミ、カビなどが基材内部にまで発生した状態となる。本発明のリニューアル工法では、この状態のフローリングを、図1-bに示すような状態に再生コーティング処理による保護強化する。つまり、再生処理として、シミカビなどの基材内部にまで発生した汚れは薬品によって除去し、独自の補修材によって6:キズ補修、7:凹み穴補修を行い、周囲の部分と色合いが調和するように8:着色塗料で着色する。さらに、9:アクリル又はウレタンによるベースコーティング処理及び、10:シリコンを使用してのトップコーティング処理によって保護強化した状態とすることができる。このリニューアル処理のプロセスを図2に示した。実質的な再生処理は、内部にBからFを記入した矢印で表わしており、矢印上部の細部拡大イメージ図で各処理による再生部分の変化を示している。保護強化のためのコーティング処理は、縦方向の矢印であり、図1-bの最終的な完成した製品としての状態は図2の最下部の段階で実現できる。さらに、本リニューアル工法で実施する各プロセスにおいては、本工法での再生処理の仕上がりの質レベルを向上させるために、特別に選定した薬品や材料を使用している。まず、最初のリニューアルのプロセスとして、コーティング施工するフローリング周囲の家屋部材へのコーティング剤の付着を防止するために、A:養生マスキング作業を実施する。養生場所としては、i玄関部タイル、石材など、ii巾木敷居部、iii階段部、さらに、ivその他白木、石材、ステンレス、アルミ、キッチン廻り、点検口、移動物キャスター付き引き出し等、ガス警報器などが該当する。養生方法としては、i玄関部:框下石材部分にマスキング後、ロールマスカーにて、玄関全体を養生する。框と巾木の取り合い部もマスキングし、更に室内用ブルーシートを広げて二重に養生すると共に、材料置場を確保する。ii巾木敷居部:コーティング施工の有無敷居部色飛び等を確認しながら、必要に応じてコーティング付着の目立ちやすい場所は特に注意してマスキング養生する。iii階段部:目線上にある目立ちやすい巾木や手摺り周りをマスキング養生する。ivその他:窓を閉め、ステンレス白木石材サッシ周りに対し、マスキング養生する。ロールマスカー使用の際は必ずマスキングの上に貼る。養生作業は、上記の作業現場の全体的な作業による汚れ防止対策の他、これまでの使用で塗布されてワックスやウレタンなど旧コート材の溶解剥離を実施する際、また新しくコーティング剤を塗布する際にも実施している。本発明のリニューアル工法では、旧コート材のウレタンを溶解剥離する補修部分の周囲及びフローリングの継ぎ目である実さねに対するマスキング材として、特別にアルミテープを使用する。一般的に使用されるマスキングテープは紙製粘着テープであるため、溶剤の浸透を全て防止することはできない。しかし、アルミテープであれば実さね部分のような特殊な形状に対しても柔軟に適応して密着させることができ、アルミテープの素材としての溶剤に対する耐性によって、ウレタン剥離用の溶剤がフローリング内部にまで浸透することを確実に防止することができる。第2ステップのB:塗装剥離工程では、本工法で特別に選定した薬品としてジクロロメタンメチレンクロライドを含有する中性の剥離剤を使用する。通常では、酸性やアルカリ性の剥離剤が使用されているが、中性の剥離剤を使用することによって、再生する木質部分を傷めずにウレタンを除去することができる。実用上、ジクロロメタンは不燃性で、強力な溶解力と高い安定性を持つ有機溶剤であり、樹脂製造溶剤、塗料剥離剤など、さまざまな用途で幅広く使用されている。特に、金属、ガラス、セラミックの洗浄や接着剤用の溶剤として用いられていることから、塗装に加えてガムテ-プなどの接着剤を容易に除去できることから非常に有効である薬品管理上、ジクロロメタンの重量比0.1以下とする。C:シミカビ抜き工程では、3種類の専用の薬品溶液を準備して、天板の下にある基板の内部にまで発生したアクやシミ、カビを完全に除去する。まず、弱アルカリ性の界面活性剤と漂白剤の混合水溶液製品名:SCウォッシュA-B/界面活性剤-3.5、漂白助剤-4、PH調整用のアルカリ助剤-6.5及び、過酸化水素水製品名:SCウォッシュA-A/H2O2-30~40を使用して、木材本来の残留成分であるアクを抜くことができる。次に、フッ化水素製品名:レブライト/FH-9.5を使用して、これまでの使用による汚れによるシミを抜くことができる。さらに、過酸化水素水製品名:ノーベルA/H2O2-5.5及び、亜塩素酸ナトリウム溶液製品名:ノーベルB/NaClO2-23を使用することにより、基板の内部に発生したカビについても完全に除去することができる。3~5wtの過酸化水素は医療用の外用消毒剤として一般的に利用され、オキシドールOxydolという日本薬局方名、またはオキシフルOxyfullという薬剤名でも呼ばれ、基板内部に発生したカビの除菌や漂泊剤としてとても有効である。フッ化水素は弱酸性ではあるが、金属やガラスを容易に侵すので通常のガラスビンや金属製のカンには保存できないため、ポリエチレン製の保管容器を使用する。また、フッ化水素が皮膚につくとなおりにくい炎症を起こす毒性があることから、作業安全上、取り扱いには十分注意を要する。D:キズ補修工程では、本工法の特殊な材料として、植物性カルナバ蝋ろうを主成分とした補修材を使用する。カルナバ椰は、自動車用のワックス剤として広く使用されており、ブラジル北部等の酷暑の地域に生息するカルナバ椰子から採取される。カルナバ椰子は、葉を乾燥から護るために粉末状の蝋を分泌するため、この粉末を採取し精製して製品として販売されている。ただし、カルナバ蝋を採取するために樹木を伐採することはなく葉だけが切り取られる。また、カルナバ蝋は人体に無害であるため、薬品やお菓子のコーティング、化粧品等にも使われている。石油の分留精製によって製造され、一般的に床材のキズ補修のために使用されているパラフィンワックスに比較しても、カルナバ蝋はキズに対しての高い隠ぺい力と密着性を兼ね備えていることが判明している。このような特長からも、カルナバ蝋は環境と安全性を配慮した優れた補修材であると考えている。E:凹み穴埋め工程では、ポリウレタン樹脂塗料を使用する。ポリウレタンは、一般的な安価なフローリングのコーティング材として使用されており、抗張力や耐摩耗性、耐油性に優れている。しかし、水分による加水分解や空気中の窒素酸化物NOx、塩分、紫外線、熱、微生物などの影響で徐々に分解される。本工法では、ポリウレタンで凹みや穴埋め補修した部分についても、シリコンやアクリルによるコーティング処理を実施するため、これらの外的要因による劣化を緩和することができる。F:着色工程では、アルコール系着色剤をメタノールで希釈調合して使用する。アルコール系の着色剤は、混合によって新しい色を簡単に作れ調色が容易、即乾性にもすぐれていることから、施工現場での着色作業に適している。さらに、最終処理工程として使用目的にあった表面コーティング処理をすることによってフローリングの耐久性を高め、より長期間再使用することが可能となる。本発明のリニューアル工法で使用しているコーティング材の種類と性能を表1に、各コーティング材の用途別選択のポイントを表2に整理した。本工法では、表面コーティング処理材料として、シリコン、UV照射硬化型のアクリル、アクリルウレタン及び水性ウレタンを選定して使用している。フローリングのリニューアルを考える場合には、どこが、どのように劣化しているのかという劣化状態に適合したケアが求められる。例えば、一般的に窓際のフローリングは、雨の吹き込みや日常的な強い日射によってウレタン塗装の場合には劣化し易く、フローリングの表面単板の浮きやひび割れが発生し易い。このような場合には、古いワックスとウレタンを完全に剥離して、シミカビ抜きによって木部を再生し、シリコンコートを施工すると、結露や雨の吹き込みによる水分に対して強くなり、再発を防止することができる。ダイニングテーブルの周辺は、家族の利用頻度が高いことから、椅子を引きずりや集中的な荷重によって、浅い凹みやキズが無数に発生した状態がよく見かけられる。このような場合にも、古いワックスとウレタンを完全に剥離して、補修材で凹みやキズを補修し、シリコンコートを塗布すると、食べこぼしなどの汚れに強くなると同時に、日常の水吹きによる掃除も可能になって、衛生的で耐久性の高いフローリングを実現できる。また、フローリング以外の木質建材や家具の劣化に対しても、本特許のリニューアル技術を適用することができる。例えば、鮨屋やショットバーなどの木質のカウンターは、料理や飲み物が日常的にこぼれることが多い状況から、水分や油汚れが木質内部にまで浸み込み、シミやカビが発生している場合も多い。このような場合でも、まず、カウンター全体の表面塗膜を除去し、薬品によって油分やシミカビを除去した後に着色し、アクリルUV塗装、シリコン塗装を実施すると、水分や油汚れに非常に強く、キズもつきにくく手入れが非常に簡単なカウンターとして再利用することができる。さらに、温泉施設の外部屋根に白木材が使われている例は多いが、温泉の湯気や雨の浸透によって、通常はカビやシミが発生して変色してしまう。このような無垢材の場合には、まず薬品でシミカビを除去して、白木の風合いを生かせるように、木材用の浸透性のコーティングを施工することで、水分は木材内部には浸透しない防汚性の白木としてリニューアルすることができる。本発明では、表2で示すように、施工を実施する施設建物での使用条件によって、最適なコーティング材を選択して表面コーティング処理を実施することにより、使用目的に合わせて床材としての機能を向上させることができる。例えば幼稚園や保育園の場合では、幼児の動きは激しい上に、その動きに安定性を欠くことから、床材の機能としては、キズが付きにくくかつ滑りにくいことが要求される。福祉施設や養護施設の場合についても、老齢者には身体に不自由な部分がある方が多いことから、床が滑りやすいことによって態勢を崩して転倒することを予防するためのノンスリップ滑り防止対策が必須とされる。また、これらの施設は、多くの人々による使用によって汚れが激しくなるので、その汚れを簡単に落とすことができるような防汚対策も必要とされる。つまり、このような利用状況による要望から、幼稚園保育園福祉施設の場合には、キズの発生を抑制するための表面強度強化とノンスリップ防汚対策のどちらも実現できるコーティング技術が必要であることが判明している。本発明では、このような要望に対する対策として、表2のシリコンコートとアクリルコートを重ねて実施する二層構造のハイブリッドシリコンアクリルUV照射硬化型タイプのコーティング処理を用いる。また、レストランの場合には、一般的には外履き靴で出入りすることが多いため、コンポジションビニル床タイルVinylCompositionTile:PタイルやクッションフロアシートCFシートがフローリング材として使用されている。CFシートは、ビニール系シート床材の一種で、着色塩ビシートの中間層に発泡層がついている。耐磨耗性耐薬品性メンテナンス施工性に優れ、色柄が豊富で安価で、汚れを水で容易にふき取れることが特徴である。このようなレストランの床材の機能強化のためのコーティング剤の選択は、表面の強度を強化してキズや凹みの発生を抑制したい場合にはUV照射硬化型アクリルコーティング処理を選択し、耐油性や耐水性、衛生管理など汚れに対する耐久性を向上させたい場合にはシリコンによるコーティング処理を実施する。さらに、学校や公共施設の体育館ではバレーボールやバスケットボール、ハンドボール、バトミントンなどの競技が、フィットネスクラブではエアロビクスやジャズダンスなどのエクササイズが木製フローリング上で実施されている。このようなスポーツ施設においては、トレーニングを安全に行うために適度なノンスリップ対策と、定期的なメンテナンスによってキズの補修やツヤを回復して美観を保持できるような対策が望まれる。そのため、本工法では、アクリルウレタンによるコーティング処理を実施し、定期的なメンテナンスには復元剤スクラブシャインを使用して、上塗りせずに既にコーティングされているコート剤のバフィング処理でツヤを回復して木製フローリングの耐久性を向上させている。本発明のリニューアル工法によれば、一定期間使用された住宅や建物のフローリング等の木質建材の一部を基材として交換せずに再生して、新品の木質素材と同等の外観を持つ建材として再使用することが可能となる。また、リニューアル工法の最終処理工程として、再生したフローリング材の表面に、使用目的に合わせた機能強化のためのコーティング処理を実施することによって、フローリングの耐久性を高め、より長期間再使用することが可能となる。本発明は上記のような特徴効果を持つものであるが、その実施するための形態の事例を以下に示す。本発明の実施例として、まず、幼稚園のフローリングに実施したリニューアル施工例を示す。このケースでは、これまでの使用により凹凸が多く発生しているため、穴埋め処理を実施した。実際の施工作業の様子の写真を、プロセス工程の順に図3として示した。1養生:リニューアル処理する木質床材の旧ワックスを剥離するための前処理として、巾木や金具などのマスキングによる保護が必要な箇所を、マスキングテープやロールマスカー塗装作業の養生用のロールマスカーは、粘着テープとポリエチレンシートが一体化を使用して養生を行う。2ワックス剥離1:ジクロロメタンを含有する中性タイプの特殊なワックス剥離剤を木質床材に塗布する。床材内部に水分が浸入すると反りや浮きの原因となるため、水分の染み込みを抑える方法をとる。3ワックス剥離2:剥離剤によって溶解し汚れを多く含んで黒っぽく変色した旧ワックスをスクレイパーで剥離して回収する。4ワックス剥離後:ワックス剥離によって、旧ワックスと共に汚れも除去されるので、フロアー全体の色が明るくなる。5穴埋め処理1:木質床材フロアー表面についた大きな打痕に対して穴埋め作業を行う。まず、比較的深い穴については、植物性のカルナバ蝋を主成分としたワックスを専用の補修剤として電気ゴテを使用して穴埋めを行う。6穴埋め処理2:木材の色合いを配慮した複数色のカルナバ蝋ブロックがセットとして準備されていることから、穴埋め部分が周囲の木目と違和感のないように仕上げることができる。7穴埋め剤塗布:浅い打痕と補修剤で埋めきれない穴を埋めるため、ポリウレタン樹脂塗料を特殊な穴埋め剤としてフロアー全体に塗布する。乾燥のため、約1時間程度の養生時間を取る。8サンディング1:ポリッシャーを使用してサンディング表面研磨することで、フロアー表面を全体的にフラットにする。9サンディング2:サンダーによってさらに表面を整え、最終的には手作業によって表面を調整する。10UVコート剤塗布:フローリングのウレタン塗装面を保護するためのベースコートとして、UVコート剤アクリルを丁寧に塗布する。乾燥溶剤の気化のため、塗布後約1時間の養生時間が必要となる。11UV照射:UVコート剤を塗布した木質床材の表面に、専用のUV照射機ハンディーグローIII:HDC03-60/50によって紫外線を照射することにより、コート剤は瞬時に硬化するが、作業時間は、50m2で約1時間程度を目安とする。12UVコート後:UVコートの成分はアクリルで、高い光沢と硬度が特長とされている。13シリコン塗布:シリコンコート剤を丁寧に塗布する。プライマーとトップコートの2層仕上げを実施する。プライマー塗布後には約1時間、トップコート塗布後には約4~5時間の養生時間が必要となる。14仕上げ:最終仕上げとして、シリコントップコートの状況確認と部分調整を行なう。シリコンコートは、高いノンスリップ効果と防水防汚性能が特長とされる。本発明の第2の実施例についても、幼稚園のフローリングに実施したリニューアル施工例を示す。このケースでは、これまでの使用によりアク、シミ、カビが多く発生しているため、アク、シミ、カビ抜き処理を実施した。実際の施工作業の様子の写真を、プロセス工程の順に図4として示した。1養生:リニューアル処理する木質床材の旧ウレタン塗装を剥離するための前処理として、アルミテープを使用して補修部分の周囲をマスキングすることで、補修部分以外への影響を防止する。2ウレタン剥離剤塗布:ジクロロメタンを含有する中性タイプの専用のウレタン剥離剤を補修部分の木質床材表面に塗布する。3ウレタン溶解:剥離剤の反応によってウレタンが溶解し、剥離できる状態となる。4ウレタン除去:ケレンを使用して手作業で溶解したウレタンを除去する。上記の作業を繰り返し行ない、丁寧にウレタンを剥離する。5ウレタン除去後:ウレタン塗装を除去すると、木質床材の天板が現れる。6養生:アクシミカビ抜き工程を実施するために、養生をやり直す。7アクシミ抜き:弱アルカリ性の界面活性剤溶液SCウォッシュA-B及び過酸化水素溶液SCウォッシュA-Aを使用して木質床材の内部のアクを抜き、フッ化水素溶液レブライトを使用して木質床材の内部のシミを抜く。8カビ抜き:過酸化水素水ノーベルA及び亜塩素酸ナトリウムノーベルBを使用して木質床材の内部のカビを抜く。9アクシミカビ抜き後:床材内部のアクシミやカビが抜けると、床材の本来の色調色味が再生される。10着色:リニューアル施工の現場で、アルコール系着色剤をメタノールで希釈混合調整した着色剤を使用して、アクシミカビ抜き部分と他の部分との色合いの調和を図りながら着色する。11UV塗装:フローリング表面木部分を保護するための塗装膜として、UVコート剤アクリルを塗布する。12UV照射:専用のUV照射機ハンディーグローIII:HDC03-60/50によってコート表面に紫外線を照射し、コート剤を硬化させる。13レストア後:ここまでの工程で、当初の劣化したフローリングを再生する作業が完了する。このままの仕上げでは性能の向上がないので、同じ劣化を繰り返すこととなる。そのため、さらに強いコートで表面を保護する必要がある。14仕上げトップコーティング:最終的な仕上げとして、さらにフローリングの耐久性を向上させるために、他のフローリング部分と共にフローリング全体にシリコンコートを塗布して仕上げるこのシリコンコート処理によって、水分や油汚れに強く、水拭きによって手入れができる。本発明の実施例3として、PタイルやCFシートを使用しているレストランの場合の実施例を示す。1掃除機がけ1回目:フローリング上に残存するゴミを掃除機で除去する。最初はフローリングの端隅から、Pタイル毎にずらしながら抜けのないようにする。2養生:ステンレス製の物や敷居などには溶剤が付かないようにマスキングテープで養生をする。3汚れの拭きとり:イソプロピルアルコールIPAで接着剤等の汚れを除去する。PタイルやCFシートの場合は、長時間シンナーを使用して拭き掃除をしていると基材の表面を傷めるため、本工法ではシンナーより基材に対する影響の少ないイソプロピルアルコールIPAを使用して確実に汚れをおとすようにする。4掃除機がけ2回目:コーティング処理の前に再度掃除機かけを行う。1回目と同様、この時も付着物等には注意を払い、フローリング上に残存する埃などの異物を全てなくすことを心掛ける。5専用プライマー塗布:専用プライマーシリコン系をハンディーコーターで巾木廻り壁際を塗り、その後モップで塗り伸ばしていく。PタイルやCFシートは、フローリングのような板目が無いものが多いので、塗り伸ばす時には、上下左右とモップを動かして塗り伸ばし、最終的には同一方向にモップを動かして仕上げる。PタイルやCFシートは、塗り忘れが分かりにくいので細心の注意を払う。6乾燥:プライマー塗布後は、1.5~2時間を乾燥時間の目途とする。7シャインコート塗布:1層目のプライマーと同じ要領で、シャインコート剤オリジナル商品:Shine-COAT、シリコン系を塗り伸ばしていく。乾燥を十分に行っていても、Shine-COATでプライマーを溶かす恐れがあるため、少量で塗り伸ばしていくのではなく、たっぷりとコーターに含ませて1層目よりさらに材料の量に注意し、均一に塗り伸ばしていく。8乾燥:シャインコート塗布後は、4~5時間を乾燥時間の目途とする。9最終確認:塗り忘れやムラがないか、髪の毛等が入っていないか十分にチェックする。本発明の実施例4として、体育館の場合の実施例を示す。体育館の木質フローリングの耐久性強化のために、スポーツ施設専用のコーティング処理アクリルウレタンを実施した。1掃除機がけ1回目:フローリング上に残存するゴミを掃除機で取り除く。フローリングの端隅から始め、フローリングの板目に沿ってかける。2養生:ステンレス製の物や白木石材等はマスキングテープで養生する。3サンディング:フローリングの表面に軽くキズを入れる。フローリングの種類によって耐水ペーパー600320を使い分ける。この時、接着剤などの異物の付着がないかチェックを行う。4掃除機がけ2回目:サンディングによって発生した余分な粉を吸い上げるために、掃除機かけを行う。1回目と同様、この時も付着物等には注意を払う。5クリーナー拭き:ニュートラルクリーナー64:1もしくは128:1を使用して、ホコリ、油分の拭き掃除を行う。次の工程に移行する際には、クリーナーが乾いてから行う。6シンナー拭き:シンナーで接着剤等を除去する。接着剤の取り忘れに注意する。7掃除機がけ3回目:部屋の四隅、巾木廻りは掃除機の先をはずしてかける。掃除機をかけた部屋にはできるだけ入らないようにする。この時から、帽子やズボンの裾などは止める。8スポーツコート1層目:ハンディーコーター担当者とモップ担当者の2名が協力して、施工スペースの作りを考えて奥の方から体育館専用のコート材アクリルウレタンを塗布していく。ハンディーコーター担当者が壁際の巾木はばき廻りを塗り、モップ担当者がモップで板目方向に伸ばしていく要領で行う。コーターやモップを巾木や壁に付けないよう注意する。定期的にモップでの塗り伸ばし作業を中断できる時に、気泡が出来ていないか、塗り忘れがないか仕上がりを確認する。気泡があれば、コーターでなじませる。途中で薄くなったりしないように、材料の量に十分注意する。多すぎたら、気泡ができ、少なすぎるとカスレができる。モップ担当者は、塗り忘れがないようフローリングの板目毎に塗る要領でコート材を伸ばしていく。9乾燥:1~1.5時間を乾燥時間の目途とする。窓を開けられる状態なら、20~30分後窓を開ける。部屋の中に湿気がこもらないようする。10掃除機がけ4回目:7の3回目の掃除機がけと同じ要領で行う。11スポーツコート2層目:1層目と同じ要領で、コート材アクリルウレタンを塗り伸ばしていく。乾燥を十分に行っていても、1層目のコート材を溶かす恐れがあるため、少量で塗り伸ばしていくのではなく、たっぷりとコーターに含ませて1層目よりさらに材料の量に注意し、均一に塗り伸ばしていく。12乾燥:1~1.5時間を乾燥時間の目途とする。9と同じ手順で行う。13最終確認:塗り忘れやカスレがないか、気泡が出来ていないか、髪の毛等が入っていないか十分にチェックする。乾燥が不十分な時に手直しを行うと、1層目と2層目のコートを溶かす恐れがあるので注意する。